(57)【特許請求の範囲】
【請求項１】
α−メチレン−γ−ブチロラクトン（Ａ）３０〜７０重量部と、アクリル酸、メタクリル酸、α−フルオロアクリル酸およびα−トリフルオロメチルアクリル酸からなる群より選ばれる少なくとも１種の単量体（Ｂ）７０〜３０重量部（但し、単量体（Ａ）と単量体（Ｂ）の合計量を１００重量部とする。）を重合して得られる耐熱性樹脂。
【発明の詳細な説明】
【０００１】
【産業上の利用分野】
本発明は、耐熱性に優れた濃縮材、凝集剤、イオン交換樹脂、懸濁剤、結合剤、接着剤等を得るのに用いられる耐熱性樹脂に関する。
【０００２】
【従来の技術および発明が解決しようとする課題】
ポリアクリル酸、ポリメタクリル酸は、荷電性のカルボン酸基を有する構造的特徴から、濃縮材、凝集剤、イオン交換樹脂、懸濁剤、結合剤、接着剤などの機能性ポリマーを得るために用いられ、そしてそれらの機能性ポリマーは、織物、化粧品、製紙、石油、塗料などの産業分野、および農地ならびに水質の改質など幅広く用いられている。また、アクリル酸、メタクリル酸のα位にフッ素原子を導入させたポリフルオロアクリル酸、ポリフルオロメタクリル酸については、上記用途のほかにフッ素原子の導入による撥水性、低屈折性の特徴をいかして防湿用途、光ファイバー等の材料として用いられている。しかし、上記の樹脂は、このような特性を持っている反面、脆く、成形性が悪いという欠点を有するために、アクリル酸エステル、メタクリル酸エステルなどと共重合し、力学特性を向上させて用いられることが多い。しかしながら、アクリル酸エステル、メタクリ酸エステルを共重合させるとガラス転移温度が低下し、耐熱性が要求される分野への展開が難しくなる。
【０００３】
そこで、このようなアクリル系樹脂の耐熱性を改善する方法として、例えば特公昭４９−１０１５６号公報、特公昭４３−９７５３号公報、特公平２−４６６０５号公報等には、耐熱性の高いマレイン酸、α−メチルスチレン、Ｎ−置換マレイミドなどの単量体を共重合させる方法が提案されている。しかし、耐熱性の高いマレイン酸、αメチルスチレン、Ｎ−置換マレイミド等を共重合させる方法は、共重合化による機械的性質、耐候性、光学的性質等を低下させる欠点がある。
【０００４】
また、透明で高い耐熱性を有する重合体として、Ｍａｃｒｏｍｏｌｅｃｕｌｅｓ  第１２巻  ５４６頁（１９７９年）にα−メチレン−γ−ブチロラクトンの単独重合体が、そしてＰｏｌｙｍｅｒ  第２０巻  １２１５頁（１９７９年）にはα−メチレン−γ−ブチロラクトンと、メタクリル酸メチル、スチレン等との共重合体が開示されている。しかし、これらのα−メチレン−γ−ブチロラクトンの単独重合体、または共重合体は、荷電を有するカルボン酸基を有していないために、濃縮材、凝集剤、イオン交換樹脂、懸濁剤、接着剤等に使用しても十分な特性を発揮することができない。
【０００５】
【課題を解決するための手段】
本発明者らは、上述した如き状況に鑑み、優れた耐熱性を有し、濃縮材、凝集剤、イオン交換樹脂、懸濁剤、接着剤等に使用できる樹脂を得ることを目的として鋭意検討を進めた結果、α−メチレン−γ−ブチロラクトンと特定のカルボン酸基含有単量体とからなる共重合体が上記の目的を達成できることを見い出し、本発明を完成した。
【０００６】
すなわち、本発明は、α−メチレン−γ−ブチロラクトン（Ａ）３０〜７０重量部と、アクリル酸、メタクリル酸、α−フルオロアクリル酸およびα−トリフルオロメチルアクリル酸からなる群より選ばれる少なくとも１種の単量体（Ｂ）７０〜３０重量部（但し、単量体（Ａ）と単量体（Ｂ）の合計量を１００重量部とする。）を重合して得られる耐熱性樹脂にある。
【０００７】
本発明において用いられるα−メチレン−γ−ブチロラクトン（Ａ）は、下記一般式（Ｉ）で示される構造を有するものである。
【０００８】
【化１】
0003580909.tif 000002
【０００９】
上記のα−メチレン−γ−ブチロラクトンは、それ自体生理活性物質であることから、その合成法はいくつか検討されており、例えば、Ａｎｇｅｗ．Ｃｈｅｍ．Ｅｄ，Ｅｎｇｌ  第２４巻  ９４頁（１９８５年）、有機合成化学協会誌第３９巻  ３５８頁（１９８１年）等に記載されている。
【００１０】
また、本発明において、上記のα−メチレン−γ−ブチロラクトン（Ａ）と共重合するのに用いられる単量体（Ｂ）は、アクリル酸、メタクリル酸、α−フルオロアクリル酸およびα−トリフルオロメチルアクリル酸からなる群より選ばれ少なくとも１種のカルボン酸基含有単量体である。
【００１１】
本発明におけるα−メチレン−γ−ブチロラクトン（Ａ）と上記カルボン酸基含有単量体（Ｂ）の使用割合は、使用用途により一概には決められないが、荷電性と耐熱性の観点から、上記単量体（Ａ）と（Ｂ）とからなる単量体混合物１００重量部中、α−メチレン−γ−ブチロラクトン（Ａ）が３０〜７０重量部、カルボン酸基含有単量体（Ｂ）が７０〜３０重量部となる範囲が好ましい。α−メチレン−γ−ブチロラクトン（Ａ）の使用量が少なすぎると耐熱性が十分でなく、また、多すぎると機械的性質が低下するようになる。
【００１２】
なお、本発明の耐熱性樹脂においては、さらに性能を向上させるために、必要に応じ、耐熱性、荷電性を損なわない範囲において、例えば（メタ）アクリルアマイド、ジメチルアミノエチル（メタ）アクリレート、（メタ）アクリル酸エステル、スチレン、エチレングリコールジメタクリレート等の第三成分を共重合させてもよい。
【００１３】
本発明において用いられる重合方法としては、特に限定されず、例えば塊状重合、溶液重合、懸濁重合、乳化重合等を挙げることができる。
【００１４】
使用される重合開始剤は、重合時に副反応や着色等の悪影響をおよぼさないものであれば、特に限定されるものではなく、重合様式、重合温度、重合率、重合時間に応じて任意に選択でき、１種でまたは２種以上を併用して用いることができる。重合開始剤の例としては、例えば２，２−アゾビスイソブチロニトリル、２，２′−アゾビス−２，４−ジメチルバレロニトリル等のアゾ系開始剤、ベンゾイルパーオキサイド、ジ−ｔ−ブチルパーオキサイド、ジクルミルパーオキサイド、ラウリルパーオキサイド等の有機過酸化物、ベンゾインメチルエーテル、ベンゾフェノン等の光開始剤、過硫酸アンモニウム等の硫酸塩、亜硫酸ソーダ、レドックス系開始剤などが挙げられる。
【００１５】
また、重合において分子量を調節するために必要に応じて用いられる連鎖移動剤としては、重合時に副反応や着色等の悪影響をおよぼさないものであれば、特に限定されず、目的とする分子量に対して任意に選択でき、１種でまたは２種以上を組み合わせて用いることができる。連鎖移動剤の例としては、例えばｎ−ブチルメルカプタン、イソブチルメルカプタン、ｔ−ブチルメルカプタン、オクチルメルカプタン等の第一級、第二級、第三級メルカプタン、チオグリコール酸およびそのエステルなどが挙げられる。
【００１６】
重合温度は、使用する重合開始剤、および重合形式により一概には決められないが、５０〜１５０℃の範囲で行うことが好ましい。
【００１７】
本発明の耐熱性樹脂は、上記の方法によって製造されるが、品質上の要求から、必要に応じて可塑剤、架橋剤、熱安定剤、着色剤、紫外線吸収剤、離型剤等を添加することもできる。
【００１８】
本発明の耐熱性樹脂の分子量は特に限定されないが、高すぎる場合には成形加工性を低下させたり、また、低すぎる場合には十分な機械的性質が得られなくなる等の欠点が生じるため、ＧＰＣのポリスチレン換算により求めた分子量が重量平均分子量で１０，０００〜１，０００，０００、好ましくは５０，０００〜２００，０００の範囲のものが好適である。
【００１９】
【実施例】
以下、実施例により本発明をさらに詳しく説明する。なお、実施例および比較例中のガラス転移温度は、ＤＳＣ（示差走査熱量計法）により測定した。また、例中の部は重量部を示す。
【００２０】
［実施例１］
１０部のナトリウムエトキシドを分散させた１００部の無水テトラヒドロフラン中に、シュウ酸ジエチル２５部を加えた後、１５℃以下でγ−ブチロラクトン１５部を滴下し、終夜放置した。この反応液中にホルムアルデヒドを吹込み、溶媒を留去した後エーテル抽出を行った。このエーテル相を飽和炭酸ナトリウム水溶液と混合し、１時間撹拌した。その後溶媒を留去した後、残渣をビグリュウー管をつけて減圧蒸留し、α−メチレン−γ−ブチロラクトンを得た（ＧＬＣ純度９９％以上）。
【００２１】
次いで、このα−メチレン−γ−ブチロラクトン２０部を、メタクリル酸２０部、ラウリルパーオキサイド０．０４０部およびオクチルメルカプタン０．０４８部と混合した。この混合液をガラスアンプルに入れ真空下で封管して８０℃のオイルバス中で２４時間重合反応を行った。重合後アンプルの内部物を５００部のジメチルホルムアミドに溶解し、メタノールに注いだ。次いで、その沈澱した重合体を分離して取り出し、１００℃で４８時間真空乾燥してα−メチレン−γ−ブチロラクトンとメタクリル酸とからなる共重合体を得た。得られた共重合体のガラス転移温度は１６５℃であった。
【００２２】
［実施例２］
実施例１において、メタクリル酸をα−フルオロアクリル酸に代えて用いる以外は、実施例１と同様にしてα−メチレン−γ−ブチロラクトンとα−フルオロアクリル酸とからなる共重合体を得た。得られた共重合体のガラス転移温度は１７４℃であった。
【００２３】
［比較例１］
実施例１において、メタクリル酸をメタクリル酸メチルに代えて用いる以外は、実施例１同様にしてα−メチレン−γ−ブチロラクトンとメタクリル酸メチルとからなる共重合体を得た。得られた共重合体のガラス転移温度は１５３℃であった。
【００２４】
【発明の効果】
本発明の耐熱性樹脂は、高い耐熱性を有しており、さらにカルボン酸基を有しているため、耐熱性の濃縮材、凝集剤、イオン交換樹脂、懸濁剤、結合剤、接着剤などを得るための樹脂として極めて有用である。